(57)【要約】【課題】瞬時に貼り合わせ可能で，時間の経過と共に，大気下での湿気硬化による接着力が発現し，粘着剥離力が従前と比べて１．５〜４倍以上の粘接着域の剥離力が得られ，さらに，層間域の伸縮挙動の差により生じる，被着体に対する浮き剥がれを防止する。【解決手段】加水分解性シリル基を有する，アクリル系樹脂，ウレタン系樹脂又はシリコーン系樹脂を主成分とした湿気硬化型樹脂から成る接着剤層２に，アクリル系樹脂又はウレタン系樹脂を主成分とした粘着性樹脂から成る粘着剤層３を積層して成り，前記接着剤層２を形成する樹脂の分子量を，前記粘着剤層３を形成する樹脂の分子量と比較して小さくする。【選択図】図１
2014214265.tif 000002
【特許請求の範囲】
【請求項１】
加水分解性シリル基を有する，アクリル系樹脂，ウレタン系樹脂又はシリコーン系樹脂を主成分とした湿気硬化型樹脂から成る接着剤層に，アクリル系樹脂又はウレタン系樹脂を主成分とした粘着性樹脂から成る粘着剤層を積層して成り，前記接着剤層を形成する樹脂の分子量を，前記粘着剤層を形成する樹脂の分子量と比較して小さくしたことを特徴とする湿気硬化型粘接着テープもしくはシート。
【請求項２】
前記粘着剤層を前記接着剤層の両面に形成したことを特徴とする請求項１記載の湿気硬化型粘接着シートもしくはテープ。
【請求項３】
接着剤層を形成する樹脂の分子量は，2,000〜1,500,000とし，前記粘着剤層の分子量は，150,000〜1，500,000としたことを特徴とする請求項１又は２記載の湿気硬化型粘接着シートもしくはテープ。
【請求項４】
前記接着剤層を形成する樹脂及び前記粘着剤層を形成する樹脂を無配向の樹脂としたことを特徴とする請求項１〜３いずれか１項記載の湿気硬化型粘接着シートもしくはテープ。
【請求項５】
前記接着剤層は，エポキシ基を有するアクリル酸エステルのモノマーを重合または共重合させた加水分解性シリル基を有するアクリル系樹脂であることを特徴とする請求項１〜４いずれか１項記載の湿気硬化型粘接着シートもしくはテープ。
【請求項６】
加水分解性シリル基を有するアクリル系樹脂から成る前記接着剤層に，加水分解性シリル基を有するオキシアルキレン系重合体を含有させたことを特徴とする請求項１〜５いずれか１項記載の湿気硬化型粘接着シートもしくはテープ。
【請求項７】
前記接着剤層は，加水分解性シリル基を有し，分子鎖が炭素数１〜８のアルキル基を有するアクリル酸アルキルエステル単量体単位及び／またはメタクリル酸アルキルエステル単量体単位と，炭素数９以上のアルキル基を有するアクリル酸アルキルエステル単量体単位とからなる共重合体，及び加水分解性シリル基を有するオキシアルキレン重合体を主成分としたことを特徴とする請求項１〜６いずれか１項記載の湿気硬化型粘接着シートもしくはテープ。
【請求項８】
前記接着剤層に，加水分解性シリル基を有する重合体の縮合触媒として，ジブチル錫ジラウレート，ジブチル錫ジオレート，ジブチル錫ジアセテート，テトラブチルチタネート，ジブチル錫ビス（アセチルアセトナート）オクタン酸第一錫，有機ブチル錫化合物等を添加したことを特徴とする請求項１〜７いずれか１項記載の湿気硬化型粘接着シートもしくはテープ。
【請求項９】
前記接着剤層の膜厚を１〜５００μmとし，前記粘着剤層の膜厚を５〜２００μmとしたことを特徴とする請求項１〜８いずれか１項記載の前記湿気硬化型粘接着シートもしくはテープ。
【請求項１０】
前記接着剤層を形成する樹脂の伸び率と，前記粘着剤層を形成する樹脂の伸び率との比が１：１〜１：２０であることを特徴とする請求項１〜９いずれか１項記載の湿気硬化型粘接着シートもしくはテープ。
【発明の詳細な説明】
【技術分野】
【０００１】
本発明は，安定した薄さと所定の接着力が求められる，電子制御のアクチュエーターの接合用，人口筋肉膜の積層用，液晶ディスプレイ保護板などの貼り合わせ用，プリント基板の積層及び補強板固定用，ＴＡＢ用のボンディングシート，並びに，カメラレンズの固定用等として好適な湿気硬化型粘接着テープもしくはシートに関する。
【０００２】
なお，本願における「シート」という用語は，「フィルム」を含むものとして使用する。
【背景技術】
【０００３】
今日，電子部品の密度が向上するなか電子デバイス，アクチュエーター膜等の摺動接合にあっては，粘着もしくは接着性を有する厚み５〜３０μmのテープもしくはシートが要求されている。
【０００４】
しかし，この範囲の厚みであると，耐摺動特性を要求されるアクチェーター又は，人口筋肉膜の接合には，エポキシ系などの高硬化型は，摺動の繰り返し屈曲に対して脆い。また，既存の両面粘着テープは，分子間の解れ又は架橋が切れやすく，糸引き状と成り接合体の界面から剥がれが生じ，要求性能を満たし得ない。
【０００５】
また，特許文献１には，厚みを薄くすることを可能とした基材レスの両面粘着テープが開示されているが，粘着剤層のみからなる両面粘着テープでは，応力の繰り返しに対して，粘着性の域から超えられず，所望の接着力が得られない。
【０００６】
これらの問題から，近年においては，アクチュエーター，液晶ディスプレイ用の中間膜，リフレクターのアルミＦＰＣ，ＴＡＢ用として銅箔と絶縁層フィルムであるポリイミドフィルム等の接着または積層用として，耐熱性と共に粘弾性接着剤が注目されている。
【先行技術文献】
【特許文献】
【０００７】
【特許文献１】特開平１１−２０９７１０号公報
【発明の概要】
【発明が解決しようとする課題】
【０００８】
ところで，一般的に，前記両面粘着テープについては，その粘着力は厚みに依存する事は既知である。
【０００９】
粘着剤の粘着力は，接着剤の硬化結合と異なり厚みに依存するが，特に厚みが１０μm以下の域になると，バルク的(層間域を言う)な濡れを失い，粘着剤の粘着力は１／３〜１／４へと低下する。加えて，厚みが５〜１５μm域となると，基材層と粘着層との層間域の伸縮挙動の差が顕著となり，被着体界面に対しての剥がれ因子となる。
【００１０】
例えば，基材層とその表裏面にアクリル樹脂からなる粘着層を設けた３層からなる両面粘着テープの基材層に吸湿性に富む紙を用いると，紙の吸湿度は約２〜８％であるのに対し，粘着剤として使用されるアクリル樹脂の吸湿度は約０．３％であるため，基材層と粘着層とで，吸湿ないし脱水から生じる膨張ないし伸縮に係る挙動変数は，単位と時間が桁違いに異なる。
【００１１】
また，上述の両面粘着テープの基材層に紙の代わりに延伸ＰＥＴフィルムを使用した場合，該ＰＥＴ樹脂のＴｇ（ガラス転移温度）８０℃近傍より，ＰＥＴ樹脂はＴＤ，ＭＤ方向より収縮が始まる。これは，基材層に直鎖状ポリオレフィン系のフィルムを使用した場合もほぼ同様であり，この収縮挙動が粘着層に対するストレスとなり，その結果，被着体に対して浮き剥がれの因子と成り得る。ちなみに，この性質を利用して，上述の粘着層と界面の破綻を応用した延伸剥離テープが提起されている。
【００１２】
また，従来より，雰囲気の湿気により架橋し接着性に優れた湿気硬化性接着剤が種々提案されている。
【００１３】
しかし，現行の湿気硬化性接着剤は液状品であるため，大気下(室内)では密閉し保管しないと大気中の水分で反応硬化が進行し，使用時において接着が困難となるため，脱水剤，窒素封入，真空等のガスバリヤー性と容器等の荷姿管理が必要であるところ，簡便な室温で保管可能な湿気硬化性接着剤が求められている。
【００１４】
また，接合の際，前記湿気硬化性接着剤は液状なので，初期における位置決めは得られず，この位置決めの対処のための粘着力の発現まで５〜３０分のオープンタイムが必要である。
【００１５】
既存の瞬間接着剤のように反応の早い組成は，荷姿容器が５〜１０グラムと微量で，荷姿容器を５〜１００kgと大きくしようとすると，窒素パージ，真空等で極めて困難となる。
【００１６】
これに対して反応を遅くすると，上述の通りオープンタイムにバラつきが生じてしまう。なお，手塗りの場合は，塗布厚みと性能のバラつきが大きい。
【００１７】
これらの対処として，塗布厚みと幅，長さの制御に専用の塗布装置と他装置が必要である。従って，タクトタイムを重視する電子機器，自動車機器等の用途には広がりに欠けていた。
【００１８】
そこで，両面粘着テープのように初期は粘着力で接合でき，厚みと幅が任意に管理され，簡便に貼れ，大気下で反応硬化を有する両面粘接着テープ（瞬間粘着と反応硬化する両面粘接着テープ）が望まれていた。
【００１９】
以上から，一般的両面テープは粘着剤の性質がテープ基材の性質に支配され粘着剤の性能が十分に発現されえないことに着目し，この基材層の性能を粘着界面に発現させる事を主眼において本発明に係る湿気硬化型粘接着テープもしくはシートを開発した。
【課題を解決するための手段】
【００２０】
本発明の湿気硬化型粘接着テープもしくはシート１は，加水分解性シリル基を有する，アクリル系樹脂，ウレタン系樹脂又はシリコーン系樹脂を主成分とした湿気硬化型樹脂から成る接着剤層２に，アクリル系樹脂又はウレタン系樹脂を主成分とした粘着性樹脂から成る粘着剤層３を積層して成り，前記接着剤層２を形成する樹脂の分子量を，前記粘着剤層３を形成する樹脂の分子量と比較して小さくしたことを特徴とする（請求項１）。
【００２１】
前記湿気硬化型粘接着シートもしくはテープ１は，前記粘着剤層３を前記接着剤層２の片面に形成することとしても良いが，両面に形成することとしても良い（請求項２）。
【００２２】
接着剤層２を形成する樹脂の分子量は，2,000〜1,500,000であり，2,000〜1,000,000が好ましく，さらには5,000〜300,000，特に造膜性（靱性）と反応活性から10,000〜100,000であることが好ましく，前記粘着剤層３の分子量は，150,000〜1,500,000であり，好ましくは150,000〜1,000,000，特に粘着性から200,000〜800,000であることが好ましい（請求項３）。
【００２３】
前記湿気硬化型粘接着シートもしくはテープ１においては，前記接着剤層２を形成する樹脂及び前記粘着剤層３を形成する樹脂を無配向の樹脂とすることが好ましい（請求項４）。
【００２４】
前記湿気硬化型粘接着シートもしくはテープ１は，前記接着剤層２に，エポキシ基を有するアクリル酸エステルのモノマーを重合または共重合させた加水分解性シリル基を有するアクリル系樹脂であることが好ましい（請求項５）。
【００２５】
また，前記湿気硬化型粘接着シートもしくはテープ１においては，加水分解性シリル基を有するアクリル系樹脂から成る前記接着剤層２に，加水分解性シリル基を有するオキシアルキレン系重合体を含有するものであっても良い（請求項６）。
【００２６】
前項湿気硬化型粘接着シートもしくはテープ１においては，前記接着剤層２は，加水分解性シリル基を有し，分子鎖が炭素数１〜８のアルキル基を有するアクリル酸アルキルエステル単量体単位及び／またはメタクリル酸アルキルエステル単量体単位と，炭素数９以上のアルキル基を有するアクリル酸アルキルエステル単量体単位とからなる共重合体，及び加水分解性シリル基を有するオキシアルキレン重合体を主成分としても良い（請求項７）。
【００２７】
前記接着剤層２に，加水分解性シリル基を有する重合体の縮合触媒として，ジブチル錫ジラウレート，ジブチル錫ジオレート，ジブチル錫ジアセテート，テトラブチルチタネート，ジブチル錫ビス（アセチルアセトナート）オクタン酸第一錫，有機ブチル錫化合物等が添加されても良い（請求項８）。
【００２８】
前記湿気硬化型粘接着シートもしくはテープ１は，前記接着剤層２の膜厚を１〜５００μm，より好ましくは１０〜５０μmとし，前記粘着剤層３の膜厚を５〜２００μm，より好ましくは１５〜２００μm，とすると好適である（請求項９）。
【００２９】
前記湿気硬化型粘接着シートもしくはテープ１は，接着剤層２を形成する樹脂の伸び率と，前記粘着剤層３を形成する樹脂の伸び率との比が１：１〜１：２０であることを特徴とする（請求項１０）。
【発明の効果】
【００３０】
上述した構成を有する本発明の湿気硬化型粘接着シートもしくはテープ１は，粘着剤層３の粘着力にて瞬時に貼り合わせ可能で，時間の経過と共に，接着剤層２の大気下での湿気硬化による接着力が発現し，粘着剥離力が従前法に比較し１．５〜４倍以上の粘接着域の剥離力が得られ，さらに，前記粘着剤層３と前記接着剤層２との分子量の相違から，厚み方向に分子の勾配を有し，層間における応力緩和を実現し，層間域の伸縮挙動の差により生じる，被着体に対する浮き剥がれを防止することができた。
【００３１】
さらに，接着剤層２及び粘着剤層３に無配向樹脂を使用することで，粘着膜及び接着膜自ら伸縮ストレスの極小化が得られる結果，被着体への濡れと共に応力をより吸収緩和でき，光学特性を犠牲にすることも少なく，所望の性能を可能とする。
【００３２】
エポキシ基を有するアクリル酸エステルのモノマーを重合または共重合させたアクリル系樹脂は，耐熱性を向上することができた。
【００３３】
アクリル系重合体のみからなる接着剤層２でも耐候性を有するが，前記オキシアルキレン系重合体を含有する接着剤層２は，柔軟性及びゴム弾性を向上させることができた。
【図面の簡単な説明】
【００３４】
【図１】本発明の湿気硬化型粘接着シート１の一実施例を示す概略説明図。
【図２】本発明の湿気硬化型粘接着シート１の他の実施例を示す概略説明図
【発明を実施するための形態】
【００３５】
次に，本発明の一実施形態について，以下説明する。
【００３６】
全体構成
本発明の湿気硬化型粘接着テープもしくはシート１の一実施形態は，湿気硬化型樹脂により形成された接着剤層２と，この接着剤層２を中心層とし，この中心層の表面及び裏面に設けられた第一の粘着剤層３及び第二の粘着剤層４との３層（粘着剤層／接着剤層／粘着剤層）からなる湿気硬化型粘接着テープもしくはシートである。
【００３７】
粘着剤層３，４の組成
前記粘着剤層としては，アクリル系樹脂，ウレタン系樹脂からなる粘着剤が使用される。なお，第一の粘着剤層３に使用される樹脂と第二の粘着剤層４に使用される樹脂とが異なってもよいが，同一のモノマーからなるものを使用することが好ましい。
【００３８】
ａ．アクリル系樹脂
前記アクリル系樹脂のうち，重合体の主鎖が前記アクリル酸類のモノマー及び／又はオリゴマーとしては，一例として以下のものを使用することができる。
【００３９】
アクリル酸２エチルヘキシル，アクリル酸ブチル，アクリル酸，アクリル酸エチル，アクリル酸メチル，アクリル酸イソブチル，アクリル酸イソノニル，アクリル酸ジメチルアミノエチル，アクリル酸メトキシエチル，アクリル酸ステアリル，メタクリル酸メチル，メタクリル酸ブチル，メタクリル酸２ヒドロキシエチル，メタクリル酸２ヒドロキシプロピル，メタクリル酸シクロヘキシル，アクリル酸イソオクチル，アクリル酸Ｎ−オクチル，アクリル酸２ヒドロキシエチル，アクリル酸ヒドロキシプロピル，トリメチロールプロパントリメタクリレート，メタクリル酸ターシャリーブチル，（メタ）アクリル酸プロポキシエチル，（メタ）アクリル酸ブトキシエチル，（メタ）アクリル酸エトキシプロピル等のアクリル酸アルキルエステル，ジエチルアミノエチル（メタ）アクリレート等のジアルキルアミノアルキル（メタ）アクリレート，（メタ）アクリルアミド，Ｎ−メチロール（メタ）アクリルアミド及びジアセトンアクリルアミド等の（メタ）アクリルアミド類，グリシジル（メタ）アクリレート等のエポキシ基含有（メタ）アクリル酸エステル，（メタ）アクリル酸シクロヘキシル等の脂環式アルコールのアクリル酸エステル，エチレングリコールのジ（メタ）アクリル酸エステル，ジエチルグリコールのジ（メタ）アクリル酸エステル，トリエチレングリコールのジ（メタ）アクリル酸エステル，ポリエチレングリコールのジ（メタ）アクリル酸エステル，ジプロピレングリコールのジ（メタ）アクリル酸エステル，トリプロピレングリコールのジ（メタ）アクリル酸エステル等の（ポリ）アルキレングリコールのジ（メタ）アクリル酸エステル類，酢酸ビニル等を挙げることができる。これらの主剤は，これを２種以上組合せて重合（共重合）しても良い。
【００４０】
また，官能基を有するアクリル酸類のモノマーとして，例えば，イタコン酸メタアクリル酸，シトラコン酸，ノルボルネンジカルボン酸アクリル酸，テトラヒドロフタル酸，クロトン酸，イソクロトン酸，ビシクロ［２，２，１］ヘプト−２−エン−５，６−ジカルボン酸等の不飽和カルボン酸が挙げられ，また，これらの誘導体として，メタクリルアミン，Ｎ−メチルアクリルアミン等のアリルアミン系誘導体，Ｎ，Ｎ−ジメチルアクリルアミド無水マレイン酸，無水イタコン酸，無水シトラコン酸，アリルアミン，Ｎ，Ｎ−ジメチルアミノプロピルアクリルアミド，アクリルアミド，テトラヒドロ無水フタル酸，ビシクロ［２，２，１］アクリル酸のアルキルエステル系誘導体類，Ｎ−ビニルジエチルアミン，Ｎ−アセチルビニルアミン等のビニルアミン系誘導体類，Ｎ−メチルアクリルアミド等のアクリルアミド系誘導体，ヘプト−２−エン−５，６−ジカルボン酸無水物，また，例えば，（メタ）アクリル酸ジメチルアミノエチル，（メタ）アクリル酸フェニルアミノエチル，（メタ）アクリル酸アミノエチル，（メタ）アクリル酸プロピルアミノエチル，メタ）アクリル酸アミノプロピル，（メタ）アクリル酸シクロヘキシルアミノエチル等の（メタ）アクリル酸のアルキルエステル系誘導体類，アリルアミン，メタクリルアミン，Ｎ−ビニルジエチルアミン，Ｎ−アセチルビニルアミン等のビニルアミ６−アミノヘキシルコハク酸イミド−メチルアクリルアミド等のアクリルアミド系誘導体，２−アミノエチルコハク酸イミドン系誘導体類，Ｎ−メチルアクリルアミン等のアリルアミン系誘導体，アクリルアミド，Ｎ，Ｎ−ジメチルアクリルアミド，Ｎ，Ｎ−ジメチルアミノプロピルアクリルアミド，Ｎ，ｐ−アミノスチレン等のアミノスチレン類，等のアミノ基含有エチレン性不飽和結合を有するアクリル酸類のモノマーを適宜に使用することができる。
【００４１】
ａ−１．重合開始剤
上述したモノマーの数種を反応させるため，一次重合した後，重合開始剤を使用することができる。
【００４２】
なお，必要に応じて光重合開始剤を用いることができる。
【００４３】
加熱型の前記重合開始剤としては，有機過酸化物であるパーオキサイド類，有機パーオキシケタール類及びアゾ化合物類等が挙げられる。有機パーオキサイド類としてブチルクミルパーオキサイド，ジアセチルパーオキサイド，ジラウロイルパーオキサイド，ジクミルパーオキサイド，ジブチルパーオキサイド，ジベンゾイルパーオキサイド，ジデカノイルパーオキサイド，ジイソノナイルパーオキサイド，２−メチルペンタノイルパーオキサイド，また有機ハイドロパーオキサイド類としては，ブチルハイドロパ−オキサイド，またアゾ化合物類としては，ジメチルバレロニトリル，アゾビスイソブチロニトリル，アゾビスシクロヘキシルニトリル，アゾビスイソブチレート等が挙げられる。なお，重合開始剤は単独でも使用されるが，二種以上を組み合わせて使用することができる。
【００４４】
また，アクリル系樹脂は，例えば，過酸化ベンゾイル，アゾビスイソブチロニトリルなどの重合開始剤を用いて，溶液重合，塊状重合，などの従来公知の重合方法により製造できる。後述するように，本発明に係る湿気硬化型粘接着剤は嫌湿気であることから乳化重合，懸濁重合は好ましくない。
【００４５】
ｂ．ウレタン系樹脂
また，本発明の粘着剤層に使用される前記ウレタン系樹脂は，ポリオールとポリイソシアネート化合物とを反応（ウレタン結合）させて生成されるもので，前記ポリオールとしては，ポリオキシアルキレンポリオール，ポリエステルポリオール，ポリエーテルポリオール，ポリラクトンポリオール，ポリオキシテトラメチレンポリオール，ポリカーボネートポリオールなどが挙げられる。
【００４６】
また，ポリイソシアネート化合物としては，芳香族ポリイソシアネート，脂肪族ポリイソシアネート，脂環族ポリイソシアネート等を用いることができる。
【００４７】
前記芳香族ポリイソシアネートとしては，たとえば，１，３−フェニレンジイソシアネート，１，４−フェニレンジイソシアネート，４，４’−ジフェニルメタンジイソシアネート（以下ＭＤＩと記載する），２，４−トリレンジイソシアネート（以下２，４−ＴＤＩと記載する），２，６−トリレンジイソシアネート（以下２，６−ＴＤＩと記載する），４，４’−トルイジンジイソシアネート，２，４，６−トリイソシアネートトルエン，１，３，５−トリイソシアネートベンゼン，ジアニシジンジイソシアネート，４，４’−ジフェニルエーテルジイソシアネート，４，４’，４”−トリフェニルメタントリイソシアネート，１，４−テトラメチルキシリレンジイソシアネート，１，３−テトラメチルキシリレンジイソシアネート等が挙げられる。
【００４８】
前記脂肪族ポリイソシアネートとしては，たとえば，トリメチレンジイソシアネート，テトラメチレンジイソシアネート，ヘキサメチレンジイソシアネート（ＨＤＩ），ペンタメチレンジイソシアネート，１，２−プロピレンジイソシアネート，２，３−ブチレンジイソシアネート，１，３−ブチレンジイソシアネート，ドデカメチレンジイソシアネート，２，４，４−トリメチルヘキサメチレンジイソシアネート等が挙げられる。
【００４９】
前記脂環族ポリイソシアネートとしては，たとえば，３−イソシアネートメチル−３，５，５−トリメチルシクロヘキシルイソシアネート（ＩＰＤＩ），１，３−シクロペンタンジイソシアネート，１，３−シクロヘキサンジイソシアネート，１，４−シクロヘキサンジイソシアネート，メチル−２，４−シクロヘキサンジイソシアネート，メチル−２，６−シクロヘキサンジイソシアネート，４，４’−メチレンビス（シクロヘキシルイソシアネート），１，４−ビス（イソシアネートメチル）シクロヘキサン，１，４−ビス（イソシアネートメチル）シクロヘキサン等が挙げられる。
【００５０】
ｃ．架橋剤
また，本発明の前記アクリル系樹脂及びウレタン系樹脂の粘着剤層には，必要に応じて，架橋剤を添加することが可能であるが，使用される架橋剤としては，ポリイソシアネートとして，トリレンジイソシアネート，ジフェニルメタンジイソシアネート，ヘキサメチレンジイソシアネート，イソホロンジイソシアネート，キシリレンジイソシアネートなどがあげられる。
【００５１】
その他，金属キレート系架橋剤，エポキシ基を有する架橋剤，メラミン系架橋剤が挙げられる。
【００５２】
金属キレート系架橋剤としては，Ｎｉ，Ｚｎ，Ｉｎ，Ｃａ，Ｍｇ，Ｍｎ，Ｓｒ，Ｃｕ，Ｆｅ，Ｌａ，Ｓｎ，Ｔｉなどが挙げられる。これらのなかでも，Ａｌが透明性から好ましい。
【００５３】
また，金属キレート系架橋剤とイソシアネート系又はエポキシ系，メラミン系の有機系の１種の化合物を併用してもよい。
【００５４】
エポキシ基を含有する架橋剤としては，トリメチロールプロパントリグリシジルエーテルテトラグリシジル−ｍ−キシレンジアミン，ビスフェノールＡ，グリセリントリグリシジルエーテル，ジグリシジルアニリン，ジグリシジルアミンなど，２種以上を併用してもよい。
【００５５】
ｄ．添加剤
前記第一の粘着剤層３及び第二の粘着剤層４は，前記(粘着剤)に記されるアクリル系樹脂またはウレタン系樹脂により形成され，所望により粘着付与剤，軟化剤，充填剤，老化防止剤，架橋剤，着色剤，導電性材料等の添加剤を添加しても良い。
【００５６】
表面，裏面用の初期重合体に加えられるタッキファイヤー（粘着付与剤）は，例えば以下のものであり得る。ロジン系（例えばロジン，ガムコードロジン，変性ロジン，ロジンェステル）；テルペンフェノール樹脂；テルペン樹脂；合成石油樹脂（例えばイソプレン，シクロペンタジェン，１，３−ペンタジエン，ユーペンテンのコポリマー，２−ペンテン，ジシクロペンタジェンのコポリマー，ユ，３−ペンタジェン主体の樹脂，インデン，スチレン，メチルインデン，α−メチルスチレンのコポリマー）；フェノール樹脂；キシレン樹脂；脂環族系石油樹脂；クマロンインデン樹脂；スチレン系樹脂；ジシクロベンタジェン樹脂などである。
【００５７】
接着剤層２の組成
本実施形態の接着剤層２として使用される湿気硬化型樹脂は，一個以上の加水分解性シリル基を有する，アクリル系樹脂，ウレタン系樹脂又はシリコーン系樹脂である。なお，前記加水分解性シリル基を末端基に有するものでもよい。なお，前記粘着剤層３と前記接着剤層２とは，異なる種類の樹脂によって形成されても良いが，好ましくはモノマーを共通する樹脂によって形成する。
【００５８】
加水分解性シリル基
本発明における架橋可能な加水分解性シリル基とは，珪素原子に１〜３個の加水分解性基が結合したものであり，該加水分解性基としては，例えば，水素，ハロゲン原子，メトキシ基，エトキシ基などのアルコキシ基，アシルオキシド基，ケトキシメート基，アミノ基，アミド基，酸アミド基，アミノオキシ基，メルカプト基，アルケニルオキシド基などが好ましい例として挙げられ，反応の際に有害な副生成物を生成しないアルコキシ基が特に好ましい。
【００５９】
上記アルコキシ基としては，例えば，メトキシ基，エトキシ基，プロピルオキシ基，イソプロピルオキシ基，ブトキシ基，ｔｅｒｔ−ブトキシ基，フェノキシ基，ベンジルオキシ基等を挙げることができ，これらアルコキシ基は同じ種類であってもよいし異なった種類が組み合わされていても良い。
【００６０】
アルコキシ基が珪素原子に結合したアルコキシシリル基としては，例えば，トリメトキシシリル基，トリエトキシシリル基，トリイソプロポキシシリル基，トリフェノキシシリル基等のトリアルコキシシリル基；ジメトキシメチルシリル基，ジエトキシメチルシリル基等のジメトキシシリル基；メトキシジメトキシシリル基，エトキシジメチルシリル基等のモノアルコキシシリル基を挙げることができる。これらを複数個組み合わせて用いてもよし，異なるアルコキシ基を複数個組み合わせて用いてもよい。
【００６１】
湿気硬化と触媒
加水分解性シリル基を有し，実施形態では，末端に有する重合体の縮合触媒として，例えば，ジブチル錫ジラウレート，ジブチル錫ジオレート，ジブチル錫ジアセテート，テトラブチルチタネート，ジブチル錫ビス（アセチルアセトナート）オクタン酸第一錫，有機ブチル錫化合物などが使用できる。
【００６２】
なお，架橋剤として，金属キレート，イソシアネート基，メラミン樹脂，エポキシ基を有する架橋剤とを併用しても良い。
【００６３】
以下，各樹脂について述べる。
【００６４】
ａ．アクリル系樹脂
前記アクリル系樹脂は，ビニル変性アクリル系粘着剤組成物からなるものが好ましいがこれに限定されず，モノマーとしては，アクリル酸，アクリル酸エチル，アクリル酸メチル，アクリル酸２エチルヘキシル，アクリル酸ブチル，アクリル酸イソブチル，アクリル酸イソノニル，アクリル酸ジメチルアミノエチル，アクリル酸メトキシエチル，アクリル酸ステアリル，アクリル酸イソオクチル，アクリル酸Ｎ−オクチル，アクリル酸２ヒドロキシエチル，アクリル酸ヒドロキシプロピル，メタクリル酸メチル，メタクリル酸ブチル，メタクリル酸２ヒドロキシエチル，メタクリル酸２ヒドロキシプロピル，メタクリル酸シクロヘキシル，トリメチロールプロパントリメタクリレート，メタクリル酸ターシャリーブチル，（メタ）アクリル酸プロポキシエチル，（メタ）アクリル酸ブトキシエチル，（メタ）アクリル酸エトキシプロピル等のアクリル酸アルキルエステル，ジエチルアミノエチル（メタ）アクリレート等のジアルキルアミノアルキル（メタ）アクリレート，（メタ）アクリルアミド，Ｎ−メチロール（メタ）アクリルアミド及びジアセトンアクリルアミド等の（メタ）アクリルアミド類，グリシジル（メタ）アクリレート等のエポキシ基含有（メタ）アクリル酸エステル，（メタ）アクリル酸シクロヘキシル等の脂環式アルコールのアクリル酸エステル，エチレングリコールのジ（メタ）アクリル酸エステル，ジエチルグリコールのジ（メタ）アクリル酸エステル，トリエチレングリコールのジ（メタ）アクリル酸エステル，ポリエチレングリコールのジ（メタ）アクリル酸エステル，ジプロピレングリコールのジ（メタ）アクリル酸エステル，酢酸ビニル，トリプロピレングリコールのジ（メタ）アクリル酸エステル等の（ポリ）アルキレングリコールのジ（メタ）アクリル酸エステル類等を挙げることができる。
【００６５】
ａ−１．重合開始剤
上述したモノマーを部分的に重合させて重合開始剤を使用することができる。
【００６６】
必要に応じて光重合開始剤を用いることができる。
【００６７】
加熱型の重合開始剤としては，有機過酸化物であるパーオキサイド類，有機パーオキシケタール類及びアゾ化合物類等が挙げられる。有機パーオキサイド類としてブチルクミルパーオキサイド，ジアセチルパーオキサイド，ジラウロイルパーオキサイド，ジクミルパーオキサイド，ジブチルパーオキサイド，ジベンゾイルパーオキサイド，ジデカノイルパーオキサイド，ジイソノナイルパーオキサイド，２−メチルペンタノイルパーオキサイド，また有機ハイドロパーオキサイド類としては，ブチルハイドロパ−オキサイド，またアゾ化合物類としては，ジメチルバレロニトリル，アゾビスイソブチロニトリル，アゾビスシクロヘキシルニトリル，アゾビスイソブチレート等が挙げられる。重合開始剤は単独でも使用されるが，二種以上を組み合わせて使用することができる。
【００６８】
上記のモノマーの一種類またはそれ以上を，溶液重合，塊状重合，等公知により重合して得られるものである。嫌湿気から乳化重合，懸濁重合は，好ましくない。
【００６９】
なお，前記グリシジル（メタ）アクリレートのようにエポキシ基を有するアクリル酸エステルのモノマーを重合または共重合させたアクリル樹脂のポリマーは，耐熱性が向上するため好ましい。
【００７０】
ａ−２．オキシアルキレン系重合体
また，上述のアクリル系樹脂からなる接着剤層２には，加水分解性シリル基を有するオキシアルキレン系重合体を含有させても良い。
【００７１】
前記オキシアルキレン系重合体は，重合体の主鎖がオキシアルキレン構造を有し，分子中に架橋可能なシリル基を含有している限り特に限定される物ではない。上記ポリオキシアルキレンとしては，例えば，ポリエチレングリコール，ポリプロピレングリコール，ポリトリメチレングリコール，ポリテトラメチレングリコール，これらの共重合体，置換基を有するこれらの誘導体等が挙げられる。
【００７２】
アクリル系重合体のみからなる接着剤層２でも耐候性を有するが，前記オキシアルキレン系重合体を含有する接着剤層２は，柔軟性及びゴム弾性が向上する。
【００７３】
また，上述のアクリル系樹脂からなる接着剤層２に加水分解性シリル基を有するオキシアルキレン系重合体を含有させる場合の好適な配合例として，加水分解により架橋可能な反応性珪素基を有し，分子鎖が実質的に炭素数１〜８のアルキル基を有するアクリル酸アルキルエステル単量体単位及び／またはメタクリル酸アルキルエステル単量体単位と，炭素数９以上のアルキル基を有するアクリル酸アルキルエステル単量体単位とからなる共重合体，及びこれら加水分解により架橋可能な反応性珪素基を有するオキシアルキレン重合体を主成分とする。
【００７４】
なお，アルキル基の炭素数につき，炭素数が９以上となると柔らかくなり粘性が増して可塑剤（ＯＩＬ）としての性質が現れ，炭素数が１〜８であるとやや硬く，Ｔｇ（ガラス転移温度）も高い。しかし，炭素数が３０以上となると、僅かに硬さが生じてくる（Ｓ字カーブの粘弾性）。
【００７５】
ｂ．ウレタン系樹脂
接着剤層２には，上述のアクリル系樹脂の他に，ウレタン系樹脂を使用可能である。
【００７６】
加水分解性シリル基を有するウレタン系樹脂は，既知の方法で合成することができ，例えば，ポリオールと多官能イソシアネート化合物を反応せしめてイソシアネート末端ポリウレタンを合成する第一工程と，イソシアネートと反応し得る反応性水素原子とアルコキシシリル基を有する化合物を反応せしめる第二工程より合成される。
【００７７】
前記ポリオールとしては，例えば，ラクトンポリオール，ポリエステルポリオール，ポリオキシアルキレンポリオール，ポリオキシシクロアルキレンポリオール，ポリオレフィンポリオール，およびこれらのアルキレンオキシド付加体などが挙げられ，好ましくは，ポリオキシアルキレンのジオールやトリオールであり，更に好ましくはポリオキシプロピレンジオールとトリオールである。
【００７８】
前記多官能イソシアネート化合物としては，トリレンジイソシアネート，キシリレンジイソシアネート，ナフタレンジイソシアネート，ジフェニルメタンジイソシアネート，ヘキサメチレンジイソシアネート，イソホロンジイソシアネート，ヘキサメチレンジイソシアネート環状３量体，トリフェニルメタントリイソシアネートなどが例示される。
【００７９】
ｃ．シリコーン系樹脂
前記シリコーン系樹脂としては，アクリル変性シリコーン系樹脂，ウレタン変性シリコーン系樹脂を使用することが好ましいがこれに限定されない。
【００８０】
また，加水分解性シリル基を有する前記シリコーン系樹脂は，例えば，主鎖がポリオキシアルキレンであり，末端に架橋可能な加水分解性シリル基を有する重合体であり，一例として，分子末端にエーテル型アリルオレフィン基を有するオキシアルキレン重合体を，VIII族遷移金属の存在下で，一般式Ｘ3-a ＳｉＲa Ｈ（但し，Ｒは１価の炭化水素基またはハロゲン化１価炭化水素基，ａは０〜２の整数，Ｘはハロゲン原子，アルコキシ基，アシルオキシ基及びケトキシメート基からなる群より選ばれる原子または基を示す。）で表されるヒドロシリコン化合物と重合反応させることにより得られる。
【００８１】
前記シリコーン系樹脂の主鎖であるポリオキシアルキレンとしては，例えば，ポリオキシエチレン，ポリオキシプロピレン，ポリオキシブチレン等が挙げられるが，物性のバランスの点から，ポリオキシプロピレンが好ましい。上記架橋可能な加水分解性シリル基としては，メトキシシリル基が反応性，反応後の発生物等の点から好ましい。
【００８２】
各層の分子量
また，好ましくは，前記接着剤層２を形成する樹脂は，第一の粘着剤層３を形成する樹脂及び第二の粘着剤層４を形成する樹脂より分子量の小さい樹脂からなる。前記接着剤層２を形成する樹脂の分子量は，例えば2,000〜1,500,000，好ましくは2,000〜1,000,000，さらには5,000〜300,000，特に造膜性（靱性）と反応活性から10,000〜100,000である。
【００８３】
前記粘着剤層３，４の分子量は，150,000〜1,500,000，好ましくは150,000〜1,000,000，特に粘着性から200,000〜800,000が良い。
【００８４】
無配向樹脂
本発明の粘着剤層３，４と接着剤層２を成す湿気硬化型粘接着剤は，無配向樹脂（アクリル系等）を主成分とし，三次元のＸ，Ｙ，Ｚ方向では延伸等のストレスが無い分子無配向とすることが好ましく，また，Ｚ（厚み）の方向では，粘着剤層３，４の分子量と接着剤層２（湿気硬化前の接着剤層２又は湿気硬化後の接着剤層２）の分子量とは相違しており，分子量及び／又は配合の勾配を有する。これらにより粘接着膜自ら伸縮ストレスの極小化が得られる結果，被着体への濡れと共に応力をより吸収緩和でき，光学特性を犠牲にすることも少なく，所望の性能を可能とする。
【００８５】
各層の伸び率
成膜後における前記接着剤層２のみの伸び率は，好ましくは０〜３倍，より好ましくは０〜２倍，断裁等加工性から特に１．３倍以下である。なお，前記伸び率とは，JIS Z 0237-1991にいう「伸び」である。
【００８６】
前記接着剤層２を形成する樹脂の伸び率と，粘着剤層３，４を形成する樹脂の伸び率とが近似し，例えば，接着剤層２を形成する樹脂の伸び率と，第一の及び第二の粘着剤層３，４を形成する樹脂の伸び率との比が１：１〜１：２０，好ましくは１：１〜１：１０，特に１：２〜１：５であるのが好ましい。
【００８７】
膜厚
前記接着剤層２の厚さは，用途及び使用される接着剤材料及び粘着剤材料により異なるが，好ましくは１〜５００μm，より好ましくは１０〜５０μmであり，粘着剤層３の膜厚は，５〜２００μm，好ましくは１５〜２００μm，全体として，１５〜９００μm，好ましくは，３０〜２５０μmである。
【００８８】
成膜・製造
接着剤層２の成膜は，吸湿防止から，窒素雰囲気下が好ましく，これらから低ガス水蒸気透過率のフィルムで裏表，貼合しつつ成膜する。より好ましくは，三層押出しダイにて接着剤層２の成膜と同時に裏と表に粘着剤層３，４を形成(三層)する。この際には，表，裏面に低ガス水蒸気透過率フィルムにて，貼合し吸湿から保護する。
【００８９】
一例として，以下のように配合された樹脂を成膜して，本実施形態の湿気硬化型粘接着剤を製造する方法を示す。
【００９０】
樹脂配合例の一例を下記に示す：
ａ．表面裏面層用のアクリル系樹脂
接着剤層２の表，裏面に成膜される粘着剤層３，４は，アクリル系モノマーであるアクリル酸ブチル，アクリル酸２エチルヘキシルを主成分とし，モノマーを重量平均分子量（Ｍｗ）が50,000〜100,000の初期重合体から始まり，他アクリル酸，ビニルモノマー，テルペンフェノール等のタッキファイヤー類を加え共重合体を得る。
【００９１】
ｂ．接着剤層２用のアクリル系樹脂
接着剤層２となる樹脂は，同じくアクリル系モノマーと同アクリル変性加水分解性シリル基を有する湿気硬化型プレポリマーからなり，その初期共重合体の分子量は，表面層用とは異なり2,000〜1,000,000重量平均分子量（ＭＷ）である。この初期共重合体に金属系触媒を０．１〜５重量部適宜に加える。
【００９２】
成膜上の留意すべき点として，上述のａ．表裏面層のアクリル系樹脂と，ｂ．接着剤層２用のアクリル系樹脂にて，ｂの樹脂が中心となるようにａの樹脂にて裏表に挟むように，三層になるように押し出しダイにて同時に押し出し，直ちにキャスト用ＰＥＴ剥離フィルム上に成膜する。また，この際，大気下での成膜を避け，窒素雰囲気下または，上述の透湿防止の剥離フィルムにて両面を挟み透湿，吸湿を避けることが必須である。
【００９３】
（両面粘着テープの製造方法）
本発明の両面粘着テープは，例えば下記の方法により製造される。
【００９４】
粘着剤層３（表面層），接着剤層２（中心層）及び粘着剤層４（裏面層）となる樹脂剤は，アクリル系のモノマーを公知の塊状重合法で得られた一次重合プレポリマーを用いて脱泡，脱水の後，流涎し成膜する。
【００９５】
成膜は，湿気硬化型である接着剤層２（中心層）の成膜を除き，粘着剤層３（表面層）と粘着剤層４（裏面層）の粘着膜の成膜は，汎用の熱風乾燥式の成膜でも構わない。
【００９６】
成膜ヘッドは，ロールナイフ式，リバース式などでも構わないが，湿気混入阻止から密閉型であるダイス式が好ましい。より好ましくは，三層同時ダイス式(三層流涎)が好ましい。
【００９７】
三層ダイにて，粘着剤層３（表面層）厚み２０μm（一層）と粘着剤層４（裏面層）厚み２０μm（三層）を一次重合体で紫外線架橋型アクリルシロップを供給し，接着剤層２（中心層）厚み２５μm（二層）には基材となる湿気硬化型弾性接着剤として，加水分解性シリル基を末端に有するアクリル系重合体を供給し，三層同時にＰＥＴ両面シリコーン剥離フィルム上（厚み１００μm，幅１２００mm吸湿防止性）に流涎する。この流涎後，直ちに，吸湿防止と紫外線反応から酸素阻害を避けるため，ＰＥＴ片面シリン剥離フィルム（厚み２５μmff幅１２００mm吸湿防止性）を剥離面が，粘着側になるように貼り合わせをし，紫外線を照射し粘着剤層３（表面層）と粘着剤層４（裏面層）の架橋を得る。成膜後直ちに透湿防止フィルムにて密閉包装で養生し，２４〜７２時間後，所定の幅と長さにスリットする。この際，吸湿防止から，スリット部位は窒素雰囲気が好ましい。又吸湿性に富む紙管は避け，疎水性のオレフィン系の巻管が好ましい。スリット後は直ちに透湿防止の包装フィルムに封入する。
【００９８】
テープ状の両側には，透湿防止の合紙フィルム（ドーナツ状の円形）を挟み，透湿防止包装袋に封入は，保存する上でより好適である。
【００９９】
他の実施形態
本発明の他の実施形態としては，図２に示すように，前記接着剤層２の一方の表面に前記粘着剤層３を設けた２層から成る積層構造を有する湿気硬化型粘着性シートもしくはテープ１がある。
【実施例】
【０１００】
次に，本発明の実施例を以下に示す。
【０１０１】
〔実施例１  紫外線反応硬化の三層成膜〕
表面層，裏面層となる粘着剤層３，４は，アクリル酸２−エチルヘキシル，アクリル酸ブチル，アクリル酸等のモノマーを塊状重合法で得られた一次重合プレポリマーであるアクリルシロップ（綜研化学株式会社製シロップ商品名  ＷＳ）１００重量部に対してタッキファイヤーとして，水添テルペンフェノール（ヤスハラケミカル株式会社製ＹＳ−ポリスターＵＨ）１０重量部を添加と共に溶解させアクリルシロップ組成物を得た。
【０１０２】
このアクリルシロップ組成物１００重量部に対してアセトフェノン系光重合開始剤（チバスペシャリティーケミカルズ社製：商品名イルガキュア１８４)を０．５重量部添加し撹拌後，湿度低減を兼ねて減圧脱泡を１０kg／２０分実施した。
【０１０３】
接着剤層２となる湿気硬化型樹脂は，主剤として加水分解性シリル基を有するアクリル系重合体(株式会社カネカ製ＭＡ４４０Ａ)を用いた。
【０１０４】
主剤１００重量部に対して湿気硬化の触媒としてジブチル錫ジアセテート（日東化成株式会社製Ｕ−２２０Ｈ）を０．５重量部加え，窒素パージ下で１５分撹拌し，直ちに減圧脱泡１０kg／３０分実施し，吸湿を避けるため一次密閉した。
【０１０５】
三層での成膜は，三層押し出しダイスを用い，後述の二つの剥離フィルムに挟み流涎し，紫外線ブラックライトで照射した。
【０１０６】
表面のフィルムは，紫外線透過から透明ＰＥＴ延伸フィルム（片面シリコーン剥離塗布品）厚み２５μmで，水蒸気透過率５０g（g/m2.24hr/厚み２４μm）以下のフィルムである。
【０１０７】
裏面(下面)の両面をシリコーン剥離処理したＰＥＴ延伸フィルムは，ＰＥＴ延伸フィルム厚み５０μmであり，片面にアルミ蒸着層(水蒸気バリヤー)を厚み５０Å形成した水蒸気透過率，１０g(g/m2.24hr/厚み２４μm)以下のフィルムである。
【０１０８】
三層ダイスでの押出し三層(一層，二層，三層)における同時流涎と成膜化は，以下の通りである。
【０１０９】
一層(表面：第一の粘着剤層３)は，上述のアクリルシロップ組成物の厚み２０μmである。
二層(中心：接着剤層２)は，加水分解性シリル基を有するアクリル変性重合液(不揮発分１００％)で成膜仕上がりの厚み１０μmである。(接着剤層２となる湿気硬化型である)
三層(裏面：第二の接着剤層４)は，一層と同様の組成物と厚みである。
【０１１０】
以上を上述の両面剥離ＰＥＴ延伸フィルム幅５００mmの上に流涎し，直ちに，この表面を上述の透明剥離ＰＥＴ延伸フィルム２５μm(シリコーン剥離処理面を内側)幅５００mmを貼り合わせし，紫外線照射工程へ連なる。
【０１１１】
紫外線は，ブラックライトで照射し波長は３５０〜３７５nmで５分間照射し粘着組成体の総厚み５０μmを得た。
【０１１２】
紫外線照射で反応を終えた粘着組成体を，ロール状(テープ)に巻き上げ，嫌湿気(失活)から，直ちにガスバリヤー性フィルム（ＰＥＴフィルム（厚み１２μm）とＬＥＤ(低圧ポリエチレン)フィルム（厚み４０μm）のドライラミネート品（総厚み６０μm；接着剤込)）にて，失活対策として減圧密閉包装した。
【０１１３】
〔実施例２  熱硬化の三層成膜〕
表面層，裏面層となる粘着剤層３，４は，アクリル酸２−エチルヘキシル，アクリル酸ブチル，アクリル酸等のモノマーを溶液重合法で得られた一次重合プレポリマーである溶剤型アクリル組成物(一方社油脂株式会社製  商品名  ５２０)を用いた。
【０１１４】
溶剤型アクリル組成物１００重量部に対して，トルレンジイソシアネート(日本ポリウレタン工業(株)製：商品名コロネートＬ７５）を０．５部添加し撹拌後，気泡と湿度低減を兼ねて減圧脱泡を１０kg/２０分実施した。
【０１１５】
この溶剤型アクリル組成物(固形分４５％)を，固形分厚み２０μmとなるように上記実施例１と同様の両面をシリコーン剥離処理したＰＥＴ延伸フィルム上に，ハンドバー(金属棒１５mm径の実験用)で塗布し成膜(乾燥(１１０℃／２min)しＡ４サイズで２枚を得た。
【０１１６】
接着剤層２は，実施例１と同様アクリル変性加水分解性シリル基重合液にて，仕上がり厚み１０μmとなるように，上述の溶剤型アクリル組成物から成膜（２０μm）された，Ａ４サイズ一枚の上面にハンドバーで塗布し，直ちに（吸湿失活を回避）上述の残りのＡ４サイズ一枚を，粘着膜が内側となるように重ね積層した。嫌湿気（失活）から，直ちにガスバリャー性フィルム７（ＰＥＴフィルム厚み１２μmとＬＥＤ（低圧ポリエチレン）フィルム厚み４０μmのドライラミネート品総厚み６０μm（接着剤込））にて，失活対策として減圧密閉包装した。
【０１１７】
〔比較例１〕
実施例１と同様アクリルシロップにて厚み５０μmで成膜した。成膜方法は，実施例１と同様の剥離フィルムと紫外線照射で得た。
【０１１８】
〔比較例２〕
実施例２と同様で溶剤型アクリル組成物にて，厚み５０μmで成膜した。成膜方法は，実施例２と同条件の剥離フィルムと熱乾燥にて得た。
【０１１９】
〔比較例３〕
実施例１の接着剤層２と同様加水分解型シリル基を有するアクリル変性重合液をＰＥＴフィルム(非剥離品．厚み２５μm)に仕上がり厚み５０μmとなるように流涎し，この後，室温で２０分間暴露し，吸湿と共に粘着の発現後，ＳＵＳ板にて貼り合わせをする。
【０１２０】
【表１】
2014214265.tif 000003
【０１２１】
〔測定方法〕
被着体  ＳＵＳ板：ポリエステルフィルム（２５μm厚）  
粘着力：２５mm幅  １８０°引きはがし法（３００mm/min），温度／湿度  ２３℃  ６５％ＲＨ  ，貼合わせ後１時間放置。
保持力：対ステンレス板とＰＥＴフィルム，荷重  １kg，試片面積  ２５×２５mm，測定温度  ４０℃，
昇温耐熱：対ステンレス板とＰＥＴフィルム，荷重  １kg，試片面積  ２５×２５mm，測定温度  ２５℃〜１２０℃
【０１２２】
〔比較実験結果の評価〕
従前型（粘着剤のみ）の粘着シートである比較例１，２のいずれも粘着力１０Ｎ≒前後で，保持力，昇温耐熱性共に粘着剤固有の限界が見られる。
【０１２３】
実施例１，２は，貼り合わせ１時間後の粘着力では，従前型と比べ１０〜２０％増しで顕著な，優位性とは言えないが，接着の一特性である耐クリープ性（耐塑性変形＝時間の経過とともに歪が増大する現象）が保持力０mm，昇温耐熱に耐えており，明らかに接着へと相が硬化変化していることが認められる。
【０１２４】
【表２】
2014214265.tif 000004
【０１２５】
〔測定方法〕
被着体  ＳＵＳ板：ポリエステルフィルム（２５μm厚）  
粘着力：２５mm幅  １８０°引きはがし法（３００mm/min），温度／湿度  ２３℃  ６５％ＲＨ  ，貼合後１２ｈ−２４ｈ−４８ｈ放置。
【０１２６】
〔経時比較試験の評価〕
実施例１，２の粘着力は立ち上がりから，従前型（粘着剤のみ）の粘着シートである比較例１，２に比べ１０〜２０％と高く，その後２４ｈ〜４８ｈ後においては，２〜３倍へ高まり，粘弾性接着へと相が変化している事が数値から認められる。また比較例３は，アクリル変性加水分解性シリル基重合体（湿気硬化型である）は，粘弾性接着剤としての性能は再現されており，この数値と経時４８ｈ後の測定値は，同等以上は，想定外であるが，粘着性と反応硬化度の層間における硬度勾配と応力緩和機能が効果を成したかは，不明である。
【０１２７】
比較例３は，性能は高いが，液状であり，厚み塗布管理との可使時間(オープンタイム)に５〜２０分と制約され，生産工程の管理に難がある。
【０１２８】
〔実施例と比較例の評価まとめ〕
実施例１，２のように，雰囲気の湿度で反応する，アクリル変性加水分解性シリル基重合体(湿気硬化型である)をアクリル系粘着層に形成することにより，取り扱い易いテープが得られた。
【０１２９】
粘着の特性である，立ち上がりから接合が可能となり，且つ接着剤と同等の粘着力(剥離)が得られ，耐熱性も粘着テープの弱点を補い，任意の幅に打ち抜き等の加工ができ，産業環境を簡便にして汚すことなく，既存の両面テープと同様の取り扱いと工程管理が可能となる。
【符号の説明】
【０１３０】
１  湿気硬化型粘接着テープもしくはシート
２  接着剤層
３  第一の粘着剤層
４  第二の粘着剤層
【図１】
2014214265.tif 000005
【図２】
2014214265.tif 000006